(57)【要約】【課題】優れた制振性を有する成型材料および成型品を提供する。【解決手段】  ジカルボン酸成分構成単位とジオール成分構成単位からなるポリエステル樹脂(Ｘ)に二酸化チタン(Ｙ)及びマイカ鱗片(Ｚ)を分散させた樹脂組成物からなる制振材料(α)と、流動性改善のための改質材（β）を含有させてなる成型材料であって、ポリエステル樹脂(Ｘ)が、ポリエステル樹脂の全カルボン酸構成単位中、５０モル％以上が芳香族ジカルボン酸に由来するジカルボン酸構成単位で、芳香族ジカルボン酸に由来するジカルボン酸構成単位（ａ）中、７０モル％以上がイソフタル酸に由来するジカルボン酸構成単位であり、ポリエステル樹脂の全ジオール構成単位中、エチレングリコールに由来するジオール成分構成単位（ｂ）が６０モル％以上であり、流動性改善のための改質材（β）としてポリプロピレン樹脂などの特定の改質材を用いた成型材料およびその成型品。【選択図】  なし【特許請求の範囲】
【請求項１】
ジカルボン酸成分構成単位とジオール成分構成単位からなるポリエステル樹脂(Ｘ)に二酸化チタン(Ｙ)及びマイカ鱗片(Ｚ)を分散させた樹脂組成物からなる制振材料(α)と、流動性改善のための改質材（β）を含有する成型材料であって、
（１）ポリエステル樹脂の全カルボン酸構成単位中、５０モル％以上が芳香族ジカルボン酸に由来するジカルボン酸構成単位で、芳香族ジカルボン酸に由来するジカルボン酸構成単位（ａ）中、７０モル％以上がイソフタル酸に由来するジカルボン酸構成単位であり、
（２）ポリエステル樹脂の全ジオール構成単位中、エチレングリコールに由来するジオー
ル成分構成単位（ｂ）が６０モル％以上であり、
（３）ポリエステル樹脂中に、炭素原子数が５以上の脂肪族ジカルボン酸、脂肪族ジオー
ルおよび／又は脂肪族ヒドロキシカルボン酸からなる構成単位（ｃ）を含有し、これらの
構成単位の合計が５〜２５モル％であり、
（４）ポリエステル樹脂中の構成単位（ａ）、（ｂ）および（ｃ）の合計が、ポリエステ
ル樹脂の全構成単位中の７５モル％以上であり、
（５）テトラクロロエタン／フェノール＝１／１（質量比）混合溶媒中、２５℃で測定し
たポリエステル樹脂の固有粘度が０．２〜２．０ｄＬ／ｇであり、
（６）示差走査熱量計で測定したポリエステル樹脂の降温時結晶化発熱ピークの熱量が５
Ｊ／ｇ以下であり、
（７）制振材料(α)における、二酸化チタン(Ｙ)の含有量が２〜２０質量％、マイカ鱗片(Ｚ)の含有量が１８〜７０質量％、充填材（Ｙ）と（Ｚ）の合計量が２０〜８０質量％であり、
（８）流動性向上のための改質材（β）が、ポリプロピレン樹脂、ポリエチレン樹脂、ポリイソプレン樹脂、エチレン−酢酸ビニル共重合体樹脂、ポリフッ化ビニリデン樹脂、ポリスチレン樹脂、アクリロニトリルブタジエンスチレン共重合体樹脂、スチレン−アクリロニトリル共重合体樹脂、ポリメタクリル酸メチル、ポリ塩化ビニル樹脂、塩素化ポリエチレン樹脂、ポリアセタール樹脂からなる群から選ばれた少なくとも１種であり、
（９）メルトインデクサーを用いて、２００℃、荷重１０ｋｇ、オリフィス径２ｍｍの条件で測定を行った際のメルトフローレートが、５〜１５００ｇ／１０ｍｉｎの範囲である
ことを特徴とする成型材料。
【請求項２】
制振材料(α)の含有量が９０〜９８質量％の範囲である請求項１に記載の成型材料。
【請求項３】
請求項１又は２に記載の成型材料を成型してなる成型品。
【発明の詳細な説明】
【技術分野】
【０００１】
本発明は、優れた制振性を有し、成形加工性にも優れ、且つ、制振材料の積層などの煩雑な工程を要せずに成型品が容易に製造可能な、成型材料及び成型品に関する。
【背景技術】
【０００２】
パソコン、ＯＡ機器、ＡＶ機器、携帯電話などの電気・電子機器、光学機器、精密機器、玩具、家庭・事務電気製品などの部品やハウジング、さらには自動車、航空機、船舶の部品に利用される成型材料には、耐衝撃性、耐熱性、強度、寸法安定性等の一般的な材料特性の他に、制振性（振動エネルギーを吸収する性質）が要求されている。
この制振性は成型品の形状に依存する部分も大きいが、使用する材料の弾性率や制振性にも依存する。これら多くの要求性能を単一の材料で全て満足させることは極めて困難であるため、複数の材料を複合化、例えば各種ポリマーのブレンドや、有機材料と無機材料の複合化や、異種材料を積層することにより制振性を有する成型材料が製造される。
しかしながら、特に弾性率と制振性は互いに相反する性能であるため、制振性を有する成型材料は、弾性率の高い材料と制振材料を組み合わせる必要がある。
【０００３】
従来、制振材料のような振動エネルギーを吸収する材料として、塩化ビニル系樹脂に可塑剤を添加した軟質の塩化ビニル系樹脂が知られている。この軟質塩化ビニル系樹脂は、振動エネルギーを樹脂内部において摩擦熱として消費することで、振動エネルギーの減衰が計られるようになったが、振動エネルギーの吸収や減衰が不十分である。
【０００４】
また、加工性、機械的強度、材料コストの面から優れる制振材料としてブチルゴムやＮＢＲブタジエンアクリルニトリルゴムなどのゴム材料が多く用いられている。ところがこれらのゴム材料は、一般の高分子材料の中では最も減衰性（振動エネルギーの伝達絶縁性能、あるいは伝達緩和性能）に優れてはいるものの、ゴム材料単独で制振材料として使用するには制振性が低く、例えば建造物や機器類の防振構造には、ゴム材料と鋼板とを積層した積層体、あるいはこれに塑性変形して振動エネルギーを吸収する鉛コアやオイルダンパーを組み合わせた制振構造体という複合形態で使用されている。
このような制振材料としてのゴム材料は、上記の如く単独では使用できず、複合化を余儀なくされていたので、必然的にその防振構造も複雑なものとなってしまうことから、制振材料自身、ゴム材料自身の高制振性化が求められている。
【０００５】
上記のような軟質塩化ビニル系樹脂やゴム材料とは異なる制振材料として、主鎖のエステル結合間の炭素数が奇数である部分を持つポリエステル樹脂組成物が開示されている（特許文献１、特許文献２、特許文献３）。このポリエステル樹脂組成物は広範囲の温度での制振性能に優れており、制振材料として有望な材料である。しかし、これらの制振材料は成型時の流動性が悪く成型材料としての利用が難しいという欠点がある。そのため制振材料の積層方法には、接着剤や粘着剤、両面テープでの張り合わせ、ラミネートや塗布、プレスによる接着、もしくは自己粘着型制振材料の貼り合わせなどの方法を取る必要があり工程が複雑になりコストの上昇につながる。
【先行技術文献】
【特許文献】
【０００６】
【特許文献１】特開２００６−０５２３７７号公報
【特許文献２】国際公開第２０００８／０１８４４４号パンフレット
【特許文献３】国際公開第２００９／０６３８３７号パンフレット
【発明の概要】
【発明が解決しようとする課題】
【０００７】
本発明の目的は、以上のような状況から、制振材料の積層などの煩雑な工程を要せずに成型品が容易に製造され、優れた制振性と成型性を発揮する成型材料および成型品を提供することにある。
【課題を解決するための手段】
【０００８】
本発明者らは、上記目的を達成する為に鋭意検討した結果、ポリエステル樹脂及びフィラーからなる制振材料と流動性向上のための特定の改質材を混合させることにより制振材料の流動性が向上し成型性が改善され、積層などの煩雑な工程を要せずに制振性を有する成型品が容易に製造されることを見出し、本発明に到達した。
【０００９】
すなわち、本発明は以下の成型材料および成型品を提供するものである。
１．ジカルボン酸成分構成単位とジオール成分構成単位を主として構成されるポリエステル樹脂(Ｘ)に二酸化チタン(Ｙ)及びマイカ鱗片(Ｚ)を分散させた樹脂組成物からなる制振材料(α)と、流動性改善のための改質材（β）を含有する成型材料であって、
（１）ポリエステル樹脂の全カルボン酸構成単位中、５０モル％以上が芳香族ジカルボン酸に由来するジカルボン酸構成単位で、芳香族ジカルボン酸に由来するジカルボン酸構成単位（ａ）中、７０モル％以上がイソフタル酸に由来するジカルボン酸構成単位であり、
（２）ポリエステル樹脂の全ジオール構成単位中、エチレングリコールに由来するジオー
ル成分構成単位（ｂ）が６０モル％以上であり、
（３）ポリエステル樹脂中に、炭素原子数が５以上の脂肪族ジカルボン酸、脂肪族ジオー
ルおよび／又は脂肪族ヒドロキシカルボン酸からなる構成単位（ｃ）を含有し、これらの
構成単位の合計が５〜２５モル％であり、
（４）ポリエステル樹脂中の構成単位（ａ）、（ｂ）および（ｃ）の合計が、ポリエステ
ル樹脂の全構成単位中の７５モル％以上であり、
（５）テトラクロロエタン／フェノール＝１／１（質量比）混合溶媒中、２５℃で測定し
たポリエステル樹脂の固有粘度が０．２〜２．０ｄＬ／ｇであり、
（６）示差走査熱量計で測定したポリエステル樹脂の降温時結晶化発熱ピークの熱量が５
Ｊ／ｇ以下であり、
（７）制振材料(α)における、二酸化チタン(Ｙ)の含有量が２〜２０質量％、マイカ鱗片(Ｚ)の含有量が１８〜７０質量％、充填材（Ｙ）と（Ｚ）の合計量が２０〜８０質量％であり、
（８）流動性向上のための改質材（β）が、ポリプロピレン樹脂、ポリエチレン樹脂、ポリイソプレン樹脂、エチレン−酢酸ビニル共重合体樹脂、ポリフッ化ビニリデン樹脂、ポリスチレン樹脂、アクリロニトリルブタジエンスチレン共重合体樹脂、スチレン−アクリロニトリル共重合体樹脂、ポリメタクリル酸メチル、ポリ塩化ビニル樹脂、塩素化ポリエチレン樹脂、ポリアセタール樹脂からなる群から選ばれた少なくとも１種であり、
（９）メルトインデクサーを用いて、２００℃、荷重１０ｋｇ、オリフィス径２ｍｍの条件で測定を行った際のメルトフローレートが、６００〜５ｇ／１０ｍｉｎの範囲であることを特徴とする成型材料。
２．制振材料(α)の含有量が９０〜９７質量％である上記１の成型材料。
３．上記１又は２の成型材料を成型してなる成型品。
【発明の効果】
【００１０】
本発明の成型材料は、優れた制振性を有し、成形加工性にも優れており、且つ積層などの煩雑な工程を要せずに制振性を有する成型品が容易に製造されるので、電気・電子機器、光学機器、精密機器、玩具、家庭・事務電気製品などの部品やハウジング、さらには自動車、航空機、船舶などの部品として振動の発生する箇所に好適に用いることができる。
【発明を実施するための最良の形態】
【００１１】
以下に本発明を詳細に説明する。
本発明の制振材料樹脂組成物は、
ジカルボン酸成分構成単位とジオール成分構成単位を主として構成されるポリエステル樹脂(Ｘ)に二酸化チタン(Ｙ)及びマイカ鱗片(Ｚ)を分散させた樹脂組成物からなる制振材料(α)と、流動性改善のための改質材（β）を含有するものである。
【００１２】
ジカルボン酸構成単位とジオール構成単位で構成されるポリエステル樹脂（Ｘ）の全構成単位中、ジカルボン酸構成単位とジオール構成単位の合計は７５モル％以上であることが好ましく、９０モル％以上であることがより好ましい。
【００１３】
該ポリエステル樹脂（Ｘ）のジカルボン酸構成単位中、芳香族ジカルボン酸に由来するジカルボン酸構成単位（ａ）が５０モル％以上であり、好ましくは６０モル％以上である。芳香族ジカルボン酸に由来するジカルボン酸構成単位（ａ）が５０モル％未満の場合、樹脂重合に際して反応性が不足するため好ましくない。
さらに、芳香族ジカルボン酸に由来するジカルボン酸構成単位（ａ）中、イソフタル酸構成単位が７０モル％以上であり、好ましくは９０モル％以上である。イソフタル酸構成単位が７０モル％以上であることにより、樹脂組成物の制振性能を高めるための充填材をより多くポリエステル樹脂に分散させることができる。
【００１４】
芳香族ジカルボン酸に由来するジカルボン酸構成単位（ａ）は、イソフタル酸がその７０モル％以上であれば他の芳香族ジカルボン酸も使用することができる。イソフタル酸以外の芳香族ジカルボン酸として、具体的には、フタル酸、テレフタル酸、ナフタレンジカルボン酸、ジフェニルジカルボン酸、ジフェニルエーテルジカルボン酸などの従来公知の芳香族ジカルボン酸、およびこれらのアルキル、ハロゲン、アルコキシ置換体などが挙げられる。本発明に使用されるポリエステル樹脂の芳香族ジカルボン酸に由来するジカルボン酸構成単位（ａ）は、１種または２種以上の、イソフタル酸以外の芳香族ジカルボン酸構成単位を含んでいてもよい。
【００１５】
ポリエステル樹脂（Ｘ）の全ジオール構成単位中、エチレングリコールに由来するジオール成分構成単位（ｂ）が６０モル％以上であり、好ましくは７０モル％以上である。エチレングリコールに由来するジオール成分構成単位（ｂ）を６０モル％以上とすることにより、成形性・強靭性・制振性能に優れた樹脂組成物が得られる。
【００１６】
ポリエステル樹脂（Ｘ）中には、炭素原子数が５以上の脂肪族ジカルボン酸、脂肪族ジオールおよび／又は脂肪族ヒドロキシカルボン酸からなる構成単位（ｃ）を含有し、この構成単位（ｃ）の含有量が５〜２５モル％、好ましくは１０〜２０モル％である。構成単位（ｃ）の含有量が２５モル％以上では室温より高い温度領域で十分な性能を発揮することができず、５モル％未満の場合、材料が強靭性に欠けるため好ましくない。
炭素原子数が５以上の脂肪族ジカルボン酸、脂肪族ジオールおよび脂肪族ヒドロキシカルボン酸からなる構成単位（ｃ）は、ポリエステル樹脂を構成するジカルボン酸成分またはジオール成分またはヒドロキシカルボン酸成分のうち、官能基間に存在する主鎖および側鎖に含有される炭素原子数の合計が５以上のものを指す。このとき、エステル結合を形成するカルボキシル基に含まれる炭素原子はジカルボン酸構成単位またはヒドロキシカルボン酸構成単位に含まれるものとする。脂肪族ジカルボン酸、脂肪族ジオールおよび／又は脂肪族ヒドロキシカルボン酸からなる構成単位（ｃ）の炭素原子数の上限は特に制限されないが、炭素原子数が１７以下のものが好ましい。
【００１７】
上記の構成単位（ｃ）に該当する成分としては、具体的には２−メチルコハク酸、グルタル酸、アジピン酸、ピメリン酸、スベリン酸、アゼライン酸、ドデカン二酸、ウンデカン二酸、ドデカン二酸、ブラシル酸、１，３−シクロヘキサンジカルボン酸、１，４−シクロヘキサンジカルボン酸、デカリンジカルボン酸、ノルボルナンジカルボン酸、トリシクロデカンジカルボン酸、ペンタシクロドデカンジカルボン酸、イソホロンジカルボン酸、３，９−ビス（２−カルボキシエチル）−２，４，８，１０−テトラオキサスピロ［５．５］ウンデカンなどの脂肪族ジカルボン酸；１，５−ペンタンジオール、３−メチル−１，５−ペンタンジオール、１，６−ヘキサンジオール、１，７−ペンタンジオール、２，５−ヘキサンジオール、１，８−オクタンジオール、１，９−ノナンジオール、ネオペンチルグリコール、シクロヘキサンジオールとその誘導体、デカヒドロナフタレンジメタノールとその誘導体、ノルボルネンジメタノールとその誘導体、トリシクロデカンジメタノールとその誘導体、ペンタシクロドデカンジメタノール、トリエチレングリコール、ジプロピレングリコール、ジブチレングリコール、５−メチロール−５−エチル−２−（１，１−ジメチル−２−ヒドロキシエチル）−１，３−ジオキサン、３，９−ビス（１，１−ジメチル−２−ヒドロキシエチル）−２，４，８，１０−テトラオキサスピロ〔５．５〕ウンデカンなどの脂肪族ジオール類；ポリエチレングリコール、ポリプロピレングリコール、ポリブチレングリコールなどのポリエーテル化合物、２−ヒドロキシヘキサデカン酸、１２−ヒドロキシステアリン酸などの脂肪族ヒドロキシカルボン酸などが挙げられる。このうち、好ましくはアゼライン酸、セバシン酸、３−メチル−１，５−ペンタンジオール、１，６−ヘキサンジオール、トリエチレングリコールであり、より好ましくはアゼライン酸、セバシン酸、トリエチレングリコールであり、最も好ましくはアゼライン酸である。
【００１８】
ポリエステル樹脂（Ｘ）中の構成単位（ａ）、（ｂ）および（ｃ）の合計は、ポリエステル樹脂の全構成単位の７５モル％以上であり、好ましくは９０モル％以上である。構成単位（ａ）、（ｂ）および（ｃ）の合計が、ポリエステル樹脂の全構成単位の７５モル％以上であることにより、制振性能、成形性、強靭性その他の物性が優れたものとできる。
【００１９】
ポリエステル樹脂（Ｘ）は、構成単位（ａ）、（ｂ）および（ｃ）の合計が、ポリエステル樹脂の全構成単位の７５モル％以上であれば、他の従来公知のジカルボン酸、ジオール、ヒドロキシカルボン酸、多価カルボン酸および多価アルコールを使用することができる。
これらの構成単位（ａ）、（ｂ）および（ｃ）以外のジカルボン酸、ジオール、ヒドロキシカルボン酸、多価カルボン酸および多価アルコールの具体例としては、１，２−プロピレングリコール、１，３−プロパンジオール、２−メチル−１，３−プロパンジオール、２−メチル−１，２−プロパンジオール、１，３−ブチレングリコール、ジエチレングリコール、ヒドロキシ酢酸などの炭素数５未満の脂肪族ジカルボン酸；脂肪族ジオールおよび脂肪族ヒドロキシカルボン酸、メタキシレングリコール、テトラリンジメタノールとその誘導体などの芳香族ジオール；ヒドロキシ安息香酸、ジヒドロキシ安息香酸、ヒドロキシイソフタル酸、２，４−ジヒドロキシアセトフェノン、４−ヒドロキシフタル酸、４，４’−ビス（ｐ−ヒドロキシフェニル）ペンタン酸などの芳香族ヒドロキシカルボン酸；トリメリット酸、トリメシン酸、ピロメリット酸、トリカルバリル酸グリセリン、トリメチロールプロパン、ペンタエリスリトールなどの３価以上の多価カルボン酸および多価アルコールおよび多価ヒドロキシカルボン酸などが挙げられる。
【００２０】
本発明で用いられるポリエステル樹脂（Ｘ）は、テトラクロロエタン／フェノール＝１／１（質量比）混合溶媒中、２５℃で測定した固有粘度が０．２〜２．０ｄＬ／ｇであることと、かつ示差走査熱量計で測定した降温時結晶化発熱ピークの熱量が５Ｊ／ｇ以下であることが必要である。上記の条件を満たさない場合、制振性能が低下するため好ましくない。
【００２１】
ポリエステル樹脂（Ｘ）を製造する方法に特に制限はなく、従来公知の方法を適用することができる。一般的には原料であるモノマーを重縮合することにより製造できる。例えばエステル交換法、直接エステル化法などの溶融重合法または溶液重合法を挙げることができる。エステル交換触媒、エステル化触媒、エーテル化防止剤、また重合に用いる重合触媒、熱安定剤、光安定剤などの各種安定剤、重合調整剤なども従来既知のものを用いることができる。
エステル交換触媒として、マンガン、コバルト、亜鉛、チタン、カルシウムなどの金属を含む化合物、またエステル化触媒として、マンガン、コバルト、亜鉛、チタン、カルシウムなどの金属を含む化合物、またエーテル化防止剤としてアミン化合物などが例示される。
重縮合触媒としてはゲルマニウム、アンチモン、スズ、チタンなどの金属を含む化合物、例えば酸化ゲルマニウム（ＩＶ）、酸化アンチモン（ＩＩＩ）、トリフェニルスチビン、酢酸アンチモン（ＩＩＩ）、酸化スズ（ＩＩ）やチタン（ＩＶ）テトラブトキシド、チタン（ＩＶ）テトライソプロポキシド、チタン（ＩＶ）ビス（アセチルアセトナート）ジイソプロポキシドなどのチタン酸エステル類が例示される。また熱安定剤としてリン酸、亜リン酸、フェニルホスホン酸などの各種リン化合物を加えることも有効である。その他光安定剤、耐電防止剤、滑剤、酸化防止剤、離型剤などを加えても良い。
また、原料となるジカルボン酸成分は、前記のジカルボン酸成分構成単位が由来するジカルボン酸の他にそれらのジカルボン酸エステル、ジカルボン酸塩化物、活性アシル誘導体、ジニトリルなどのジカルボン酸誘導体を用いることもできる。
【００２２】
ポリエステル樹脂(Ｘ)に分散させる二酸化チタン(Ｙ)の形態としては、特に制限はなくルチル型のみやアナターゼ型のみを含む二酸化チタン、ルチル型及びアナターゼ型が混合された二酸化チタンが使用できる。また、二酸化チタンが有する光触媒活性を抑制するための表面被覆処理剤としては、酸化アルミニウム、酸化ケイ素、酸化ジルコニウム、酸化亜鉛などの表面処理剤が挙げられる。また、導電性粉末を含むことで導電性を有する二酸化チタンも、本発明の制振材料に使用することができる。二酸化チタン(Ｙ)はレーザ−回折法により求めた平均粒子径（体積平均粒子径）が０．０１〜０．５μｍのものが好適である。本発明においては、特に二酸化チタンを用いることで、高い制振性能を有する成型材料が得られる。
ポリエステル樹脂(Ｘ)に分散させるマイカ鱗片(Ｚ)の種類に特に限定されないが、振動エネルギー吸収効果の高い鱗片状のマイカである白マイカが好ましい。また、分散させたマイカが制振材料内部で配向し易いため、本発明の制振材料中のマイカの平均粒子径が２５〜５００μｍのものが好適である。
【００２３】
本発明の成型材料に用いられる制振材料(α)におけるポリエステル樹脂(X)、二酸化チタン(Ｙ)及びマイカ鱗片(Ｚ)の質量比（X:Ｙ:Ｚ）は１５〜４０：５〜３０：３０〜８０の範囲であり、好ましくは１５〜２５：１５〜２５：５０〜７０の範囲である。
制振材料(α)におけるポリエステル樹脂(X) の該質量比が１５未満では、二酸化チタン及びマイカ鱗片による制振性向上効果が十分に得られず、成型性を失うおそれがある。該質量比が４０を超えると、制振性向上効果が顕著に現れる含有量の二酸化チタン及びマイカ鱗片を分散させることができない。
制振材料(α)における二酸化チタン(Ｙ) の該質量比が５未満では二酸化チタンによる制振性の向上効果が得られず、二酸化チタン(Ｙ) の該質量比が３０を超えると二酸化チタンの含有量が多いわりに制振性があまり向上しない。
制振材料(α)におけるマイカ鱗片(Ｚ)の該質量比が３０未満では制振性の向上効果が得られず、該質量比率が８０を超えると、マイカ含有量の増加による制振性の更なる向上が殆ど無くなり、成型性を失う恐れがある。
更に、制振材料(α)における、二酸化チタン(Ｙ)の含有量が２〜２０質量％、マイカ鱗片(Ｚ)の含有量が１８〜７０質量％、充填材（Ｙ）と（Ｚ）の合計量が２０〜８０質量％であることが好ましい。
【００２４】
本発明の成型材料に用いられる制振材料(α)はポリエステル樹脂(X)、二酸化チタン(Ｙ)及びマイカ鱗片(Ｚ)を混合することで得られるが、混合方法は既知の方法を用いることができる。例えば、熱ロール、バンバリーミキサー、二軸混練機、押出機などの装置を用いて溶融混合する方法が挙げられる。その他、ポリエステル樹脂を溶剤に溶解或いは膨潤させ、二酸化チタン及びマイカ鱗片を混入させた後に乾燥する方法、各成分を微粉末状で混合する方法なども採用することができる。なお、二酸化チタン、マイカ鱗片、添加剤などの添加方法、添加順序などは特に限定されない。
【００２５】
次に、本発明の成型材料に含有させる流動性向上のための改質材（β）としては、熱可塑性樹脂および滑剤が挙げられる。
熱可塑性樹脂としては、ポリプロピレン樹脂、ポリエチレン樹脂、ポリイソプレン樹脂、エチレン−酢酸ビニル共重合体樹脂、ポリフッ化ビニリデン樹脂、ポリスチレン樹脂、アクリロニトリルブタジエンスチレン共重合体樹脂、スチレン−アクリロニトリル共重合体樹脂、ポリメタクリル酸メチル、ポリ塩化ビニル樹脂、塩素化ポリエチレン樹脂、ポリアセタール樹脂が用いられる。なかでもポリエチレン樹脂、ポリプロピレン樹脂がより好ましく、特にポリプロピレン樹脂が好ましい。なお、これらの熱可塑性樹脂はガラス繊維や炭素繊維等で強化された熱可塑性樹脂とすることもできる。
滑剤としては、ポリエチレンワックス、酸化ポリエチレンワックス、フッ素変性ポリエチレンワックス、ポリプロピレンワックス、酸化ポリプロピレンワックス、酢酸ビニル−エチレン共重合ワックスなどのポリオレフィン系ワックス、オルガノシリコーンワックス、高級脂肪酸エステルワックス、カルナウバワックス、モンタン酸エステルワックス、ステアリン酸亜鉛、ステアリン酸カルシウム、ステアリン酸マグネシウムなどが挙げられるが、これに限定されない。特にモンタン酸エステルワックスが好ましい。改質材は１種または２種以上の混合物でも良い。
【００２６】
成型材料中の制振材料(α)の含有割合が高くなると制振性も高くなるが、流動性が低下する。特に制振材料(α)の含有割合が５０〜９７質量％の場合に制振性と流動性、離型性のバランスが良く成型性が良好となる。制振材料(α)の含有割合は９０〜９７質量％であることが好ましく、９４〜９７質量％であることがさらに好ましい。
また、本発明の成型材料、メルトインデクサーを用いて、２００℃、荷重１０ｋｇ、オリフィス径２ｍｍの条件で測定を行った際のメルトフローレートが、５〜１５００ｇ／１０ｍｉｎであり、５〜６００ｇ／１０ｍｉｎであることが好ましく、５〜１００ｇ／１０ｍｉｎであることがさらに好ましい。
【００２７】
本発明の成型材料は、ポリエステル樹脂(Ｘ)に二酸化チタン(Ｙ)及びマイカ鱗片(Ｚ)を分散させた樹脂組成物からなる制振材料(α)と流動性向上のための改質材（β）からなるものであるが、必要に応じて、１種以上の添加剤、例えば、分散剤、相溶化剤、界面活性剤、帯電防止剤、可塑剤、難燃剤、架橋剤、酸化防止剤、老化防止剤、耐候剤、耐熱剤、加工助剤、光沢剤、着色剤（顔料、染料）、発泡剤、発泡助剤、導電性材料、無機充填材などを本発明の効果を阻害しない範囲で添加することができる。
【００２８】
本発明の成型材料は、ポリエステル樹脂(Ｘ)に二酸化チタン(Ｙ)及びマイカ鱗片(Ｚ)を分散させた樹脂組成物からなる制振材料(α)と流動性向上のための改質材（β）を混合し、必要に応じてその他の添加剤を混合することで得ることができる。混合方法は既知の方法を用いることができる。例えば、熱ロール、バンバリーミキサー、二軸混練機、押出機などの装置を用いて溶融混合する方法が挙げられる。なおその他添加剤などの添加方法、添加順序などは特に限定されない。
【００２９】
本発明の成型品は、上記の成型材料を成型してなるものであり、射出成型が好ましいが、押出成型、プレス成型など他の既知の方法で成型して得ても良い。本発明の成型品は、パソコン、ＯＡ機器、ＡＶ機器、携帯電話などの電気・電子機器、光学機器、精密機器、玩具、家庭・事務電気製品などの部品やハウジング、さらには自動車、航空機、船舶などの部品に好適に利用することができる。本発明の成型品は、制振材料の積層などの煩雑な工程を要せずに容易に製造され、優れた制振性を発揮することができる。
【実施例】
【００３０】
以下に実施例を示すが本発明は以下の実施例に限定されるものではない。
なお、実施例および比較例で得られたポリエステル樹脂（Ｘ）及び成型材料の評価を以下の方法により行った。
【００３１】
（１）ポリエステル樹脂の構成単位の組成
４００ＭＨｚ−1Ｈ−ＮＭＲスペクトル測定結果の積分値の比から算出した。
【００３２】
（２）ポリエステル樹脂（Ｘ）の固有粘度（[η]）：
テトラクロロエタン／フェノール＝１／１（質量比）混合溶媒にポリエステル樹脂を溶解させ２５℃に保持して、ウベローデ型粘度計を使用して測定した。
【００３３】
（３）降温時結晶化発熱ピークの熱量
ポリエステル樹脂の降温時結晶化発熱ピークの熱量は、島津製作所製ＤＳＣ−６０型示差走査熱量計を使用して測定した。試料約１０ｍｇをアルミニウム製非密封容器に入れ、窒素ガス気流中（５０ｍｌ／分）、昇温速度１０℃／分で１５０℃まで昇温、１５０℃で１分間保持した後、１０℃／分の降温速度で降温した際に現れる発熱ピークの面積から求
めた。
【００３４】
（４）成型材料の損失係数：
実施例および比較例で得られた成型材料を２００℃熱プレスによって厚み約１mmのシートとし、１０ｍｍ×１５０ｍｍに切り出して試験片とした。
厚さ１ｍｍの基板(アルミニウム合金５０５２材)上に該試験片を熱プレスにより熱圧着あるいは二液硬化型エポキシ系接着剤(セメダイン株式会社製、商品名：セメダインＳＧ−ＥＰＯ、ＥＰ００８)にて接着させて非拘束型制振材を作製した。
得られた非拘束型制振材を、損失係数測定装置(株式会社小野測器製) を用い、測定温度４０℃の条件で中央加振法により５００Ｈｚ反共振点での損失係数を測定した。なお、損失係数が大きいほど制振性が高い。
【００３５】
（５）成型材料の流動性：
メルトインデクサー（東洋精機製作所株式会社製、メルトインデクサー ＴＹＰＥ  Ｃ−５０５９Ｄ）を用いて２００℃、荷重１０ｋｇ、オリフィス径２ｍｍの条件でメルトフローレート測定を行った。なおメルトフローレートが高いほど流動性が高い。
なお、表中の「＊２」は、測定条件では流動せず測定不可だったものを示す。
【００３６】
（６）成型材料の成型性：
成型材料を射出成型機（住友重機械工業株式会社製、ＳＥ１３０ＤＵ−ＨＰ）にて成型した際の成型品の型状、金型からの離型性の良否を観察して評価した。
なお、成型品形状、金型からの離型性の両方が良好である場合を○、成型品形状が良好で金型からの離型性が悪い場合、もしくは金型からの離型性が良好で成形品形状が悪い場合を△、成型品形状、金型からの離型性の両方が悪い場合を「×」とした。
【００３７】
製造例１（ポリエステル樹脂Ｘの製造）
加熱装置、撹拌翼、分縮器、トラップ、温度計および窒素ガス導入管を備えた５００ミリリットルガラス製フラスコに、  テレフタル酸（水島アロマ（株）社製）７．２モル％、イソフタル酸６４．８モル％（エイ・ジイ・インターナショナル・ケミカル（株）製）、  アゼライン酸２８モル％（コグニス社製ＥＭＥＲＯＸ１１４４）、の混合物とエチレングリコール０．８モル（丸善油化学（株）社製）とのジオール／ジカルボン酸の投入比率を１．５とした。
投入した原料を常圧窒素雰囲気下で２２０℃迄昇温して２．５時間以上エステル化反応を行い、溜去される縮合水の量をモニターしながらジカルボン酸の反応転化率が９０モル％以上となった後、チタン（IV）テトラブトキシドを５０ｐｐｍ（総仕込み原料質量から縮合水質量を除いた初期縮合反応生成物の全質量に対するチタンの濃度）加え、昇温と減圧を徐々に行い、ジオール成分を系外に抜き出しつつ、最終的に２４０〜２５０℃、１．５ｋＰａ以下で重縮合反応を行った。徐々に反応混合物の粘度と攪拌トルク値が上昇し、適度な粘度に到達した時点あるいはジオールの留出が停止した時点で反応を終了した。
得られたポリエステル樹脂Ｘの性状は[η]＝０．９２（ｄＬ／ｇ）、ΔＨｃ＝０（Ｊ／ｇ）であった。
【００３８】
〈実施例１〉
製造例１で得られたポリエステル樹脂Ｘ２４．８質量％、二酸化チタン粉末（石原産業株式会社製、商品名：タイペークＣＲ−８０）１５質量％、マイカ鱗片（山口雲母株式会社製、商品名：ＣＳ−０６０ＤＣ）６０質量％及びカーボン粉末(ケッチェンブラックインターナショナル株式会社製：ケッチェンブラックＥＣ) ０．２質量％を、二軸混練機を用いて２００℃で混練して制振材料α１を得た。制振材料α１と、ポリプロピレン (日本ポリプロ株式会社製、商品名：ノバテックＰＰ・ＭＧ０３Ｂ)を第１表に示す比率で混合し、成型材料を得た。得られた成型材料の物性測定結果を表１に示す。
【００３９】
〈比較例１〉
製造例１で得られたポリエステル樹脂Ｘ２４．８質量％、二酸化チタン粉末（石原産業株式会社製、商品名：タイペークＣＲ−８０）１５質量％、マイカ鱗片（山口雲母株式会社製、商品名：ＣＳ−０６０ＤＣ）６０質量％及びカーボン粉末(ケッチェンブラックインターナショナル株式会社製：ケッチェンブラックＥＣ) ０．２質量％を、二軸混練機を用いて２００℃で混練して制振材料α１を得た。得られた制振材料α１のみでの物性測定結果を表１に示す。
【００４０】
〈実施例１〜６〉
比較例１で得られた制振材料α１と、ポリプロピレン (日本ポリプロ株式会社製、商品名：ノバテックＰＰ・ＭＧ０３Ｂ)を第１表及び第２表に示す比率で混合し、成型材料を得た。得られた成型材料の物性測定結果を第１表及び第２表に示す。
【００４１】
【表１】
2013010930.tif 000002
*２：流動せず、メルトフローレートの測定は不可
【００４２】
〈実施例７〉
制振材料α１  ９５質量％とポリエチレン(ノバテックＰＥ  ＬＪ８０３日本ポリエチレン株式会社製)５質量％を混合し、成型材料を得た。得られた成型材料の物性を第２表に示す。
【００４３】
〈実施例８〉
制振材料α１  ９５質量％とエチレン酢酸ビニル共重合体(エバフレックスV5773W三井・デュポンケミカル株式会社製)５質量％を混合し、成型材料を得た。得られた成型材料の物性を第２表に示す。
【００４４】
〈実施例９〉
制振材料α１  ９５質量％とポリイソプレン(ＮＩＰＯＬ  ＩＲ２２００、日本ゼオン株式会社製)５質量％を混合し、成型材料を得た。得られた成型材料の物性を第２表に示す。
【００４５】
【表２】
2013010930.tif 000003
【００４６】
〈実施例１０〉
制振材料α１  ９５質量％とポリフッ化ビニリデン(クレハＫＦポリマー ＃１０００、クレハ株式会社製)５質量％を混合し、成型材料を得た。得られた成型材料の物性を第３表に示す。
【００４７】
〈実施例１１〉
制振材料α１  ９５質量％とポリスチレン(ＰＳＪポリスチレン ＧＰＰＳ ６７９、ＰＳジャパン株式会社製)５質量％を混合し、成型材料を得た。得られた成型材料の物性を第３表に示す。
【００４８】
〈実施例１２〉
制振材料α１  ９５質量％とアクリロニトリルブタジエンスチレン共重合体(ＵＭＧ−ＡＢＳ  Ｆｕ２３、ＵＭＧ−ＡＢＳ株式会社製)５質量％を混合し、成型材料を得た。得られた成型材料の物性を第３表に示す。
【００４９】
〈実施例１３〉
制振材料α１  ９５質量％とスチレンアクリロニトリル共重合体〔サンレックス  ＳＡＮ−Ｒ（Ｓ２０）、テクノポリマー株式会社製〕５質量％を混合し、成型材料を得た。得られた成型材料の物性を第３表に示す。
【００５０】
【表３】
2013010930.tif 000004
【００５１】
〈実施例１４〉
制振材料α１  ９５質量％とポリメタクリル酸メチル(アクリペットＭＦ００１、三菱レイヨン株式会社製)５質量％を混合し、成型材料を得た。得られた成型材料の物性を第４表に示す。
【００５２】
〈実施例１５〉
制振材料α１  ９５質量％とポリ塩化ビニル(ＫＶＣ  ９３８Ｕ―Ｈ０５、昭和化成工業株式会社製)５質量％を混合し、成型材料を得た。得られた成型材料の物性を第４表に示す。
【００５３】
〈実施例１６〉
制振材料α１  ９５質量％と塩素化ポリエチレン(エラスレン ３０３Ｂ  、昭和電工株式会社製)５質量％を混合し、成型材料を得た。得られた成型材料の物性を第４表に示す。
【００５４】
〈実施例１７〉
制振材料α１  ９５質量％とポリアセタール(ユピタール  Ｆ３０−０３、三菱エンジニアリングプラスチックス株式会社製)５質量％を混合し、成型材料を得た。得られた成型材料の物性を第４表に示す。
【００５５】
【表４】
2013010930.tif 000005
【００５６】
〈比較例２〉
制振材料α１  ９９質量％と、ポリプロピレン (日本ポリプロ株式会社製、商品名：ノバテックＰＰ・ＭＧ０３Ｂ) １質量％を混合し、成型材料を得た。得られた成型材料の物性を第５表に示す。
【００５７】
〈比較例３〉
制振材料α１  ９５質量％とポリカーボネート(ユーピロン  Ｈ−３０００Ｒ、三菱エンジニアリングプラスチックス株式会社製)５質量％を混合し、成型材料を得た。得られた成型材料の物性を第５表に示す。
【００５８】
〈比較例４〉
制振材料α１  ９５質量％とポリブチレンテレフタレート(ノバデュラン ５０１０Ｒ５、三菱エンジニアリングプラスチックス株式会社製)５質量％を混合し、成型材料を得た。得られた成型材料の物性を第５表に示す。
【００５９】
〈比較例５〉
制振材料α１  ９５質量％とポリフェニレンスルフィド(フォートロン  ０２２０Ａ９、ポリプラスチック株式会社製)５質量％を混合し、成型材料を得た。得られた成型材料の物性を第５表に示す。
【００６０】
〈比較例６〉
制振材料α１  ９５質量％とポリアミド(ノバミッド  ３０１０Ｎ５−ＳＬ４ 、三菱エンジニアリングプラスチックス株式会社製)５質量％を混合し、成型材料を得た。得られた成型材料の物性を第５表に示す。
【００６１】
【表５】
2013010930.tif 000006
*１：材料が溶融せず、評価不可
*２：流動せず、メルトフローレートの測定は不可
*３：材料が溶融せず、評価不可
【００６２】
第１表及び第２表に示すように、制振材料α１と流動性向上のための改質材（ポリプロピレン）を混合させてなる実施例１〜６の成型材料は、比較例１の制振材料α１と比べ、メルトフローレートが高く流動性が良い。また、実施例１〜６の成型材料は、比較例１の制振材料α１と比べ成型性（形状、離型性）が向上している。比較例１の制振材料α１は流動性が無く、射出成型が不可能であるが、実施例１〜６の成型材料は射出成型が可能であり、成型品を容易に得ることができることが分る。
【００６３】
第２表、第３表及び第４表に示すように、改質材としてポリエチレン樹脂、ポリイソプレン樹脂、エチレン−酢酸ビニル共重合体樹脂、ポリフッ化ビニリデン樹脂、ポリスチレン樹脂、アクリロニトリルブタジエンスチレン共重合体樹脂、スチレン−アクリロニトリル共重合体樹脂、ポリメタクリル酸メチル、ポリ塩化ビニル樹脂、塩素化ポリエチレン樹脂、ポリアセタール樹脂を用いた場合にもポリプロピレン樹脂と同様に優れた成型性が得られることが分る。
【００６４】
第５表の比較例２から改質材としてポリプロピレン樹脂などを用いた場合、その含有量が１質量％以下では良好な成型性が得られないことが分る。また、第５表の比較例３〜６から、ポリカーボネート樹脂、ポリブチレンテレフタレート樹脂、ポリフェニレンスルフィド樹脂及びポリアミド樹脂では良好な成型性などが得られないことが分る。
【産業上の利用可能性】
【００６５】
本発明の成型材料は、広範囲の温度での優れた制振性を有し、成形加工性にも優れ、制振材料の積層などの煩雑な工程を要せずに容易に成型品が得られるので、成型品として、パソコン、ＯＡ機器、ＡＶ機器、携帯電話などの電気・電子機器、光学機器、精密機器、玩具、家庭・事務電気製品などの部品やハウジング、さらには自動車、航空機、船舶などの部品として振動の発生する箇所に好適に使用することができる。